(57)【要約】【課題】電極活物質の製造方法を提供する。【解決手段】  リチウムイオン電池用の電極活物質の製造方法であって、以下の工程：  （ａ）    （Ａ）一般式Ｌｉ１＋ｘＴＭ１−ｘＯ２（式中、ＴＭは、Ｍｎ、Ｃｏ及びＮｉから選択される２種以上の遷移金属の組み合わせであり、任意に、Ｂａ、Ａｌ、Ｔｉ、Ｚｒ、Ｗ、Ｆｅ、Ｃｒ、Ｋ、Ｍｏ、Ｎｂ、Ｍｇ、Ｎａ及びＶから選択される少なくとももう１種の金属と組み合わせられ、ｘは０〜０．２の範囲にある）による混合酸化物の前駆体と、    （Ｂ）少なくとも１種のリチウム化合物、との混合物を、    （Ｃ）Ｂｒ２、Ｉ２、又は臭化物及びヨウ化物から選択される過ハロゲン化炭素から選択される少なくとも１種の化合物、及び臭素又はヨウ素を含むハロゲン間化合物、と接触させる工程、  （ｂ）前記混合物を７００〜１０００℃の範囲の温度での熱処理に供する工程、を含む、方法。【特許請求の範囲】
【請求項１】
リチウムイオン電池用の電極活物質の製造方法であって、以下の工程：
（ａ）
（Ａ）一般式Ｌｉ１＋ｘＴＭ１−ｘＯ２（式中、ＴＭは、Ｍｎ、Ｃｏ及びＮｉから選択される２種以上の遷移金属の組み合わせであり、任意に、Ｂａ、Ａｌ、Ｔｉ、Ｚｒ、Ｗ、Ｆｅ、Ｃｒ、Ｋ、Ｍｏ、Ｎｂ、Ｍｇ、Ｎａ及びＶから選択される少なくとももう１種の金属と組み合わせられ、ｘは０〜０．２の範囲にある）による混合酸化物の前駆体と、
（Ｂ）少なくとも１種のリチウム化合物、との混合物を、
（Ｃ）Ｂｒ２、Ｉ２、又は臭化物及びヨウ化物から選択される過ハロゲン化炭素から選択される少なくとも１種の化合物、及び臭素又はヨウ素を含むハロゲン間化合物、と接触させる工程、
（ｂ）前記混合物を７００〜１０００℃の範囲の温度での熱処理に供する工程、
を含む、方法。
【請求項２】
ＴＭが、一般式（Ｉ）
（ＮｉａＣｏｂＭｎｃ）１−ｄＭｄ        （Ｉ）
による遷移金属の組み合わせであり、
式中、
ａは、０．３〜０．９５の範囲にあり、
ｂは、０．０５〜０．４の範囲にあり、
ｃは、０〜０．６の範囲にあり、及び
ｄは、０〜０．１の範囲にあり、
Ｍは、Ｂａ、Ａｌ、Ｔｉ、Ｚｒ、Ｗ、Ｆｅ、Ｃｒ、Ｍｏ、Ｎｂ、Ｍｇ、及びＶから選択され、
ａ＋ｂ＋ｃ＝１
である、請求項１に記載の方法。
【請求項３】
前記混合酸化物が、少なくとも１種のリチウム化合物（Ｂ）と、ＴＭの混合酸化物、混合水酸化物又は混合オキシ水酸化物との混合物から合成される、請求項１又は２に記載の方法。
【請求項４】
前記リチウム化合物（Ｂ）が、リチウムヒドロキシド及びリチウムカーボネートから選択される、請求項３に記載の方法。
【請求項５】
ＴＭが、Ｎｉ、及びＭｎ及びＣｏの少なくとも１種から選択される遷移金属の組み合わせであり、ＴＭが、一般式（ＩＩ）
（ＮｉａＣｏｂＭｎｃ）１−ｄＭｄ        （ＩＩ）
による組み合わせであり、
式中、
ａは、０．６〜０．９の範囲にあり、
ｂは、０．０５〜０．２の範囲にあり、
ｃは、０〜０．２の範囲にあり、及び
ｄは、０〜０．１の範囲にあり、
Ｍは、Ａｌ、Ｔｉ及びＺｒから選択され、
ａ＋ｂ＋ｃ＝１である、請求項１から４のいずれか一項に記載の方法。
【請求項６】
前駆体（Ａ）が、ＴＭの混合酸化物、混合炭酸塩、混合水酸化物及び混合オキシ水酸化物から選択される、請求項１から５のいずれか一項に記載の方法。
【請求項７】
工程（ａ）で前駆体（Ａ）を（Ｃ）の溶液で処理する、請求項１から６のいずれか一項に記載の方法。
【請求項８】
工程（ａ）で前駆体（Ａ）とリチウム化合物（Ｂ）との混合物を、（Ｃ）の有機溶媒又は少なくとも２種の有機溶媒の組み合わせの溶液で処理し、その後続いて前記有機溶媒を除去する、請求項１から７のいずれか一項に記載の方法。
【請求項９】
Ｂｒ又はＩの、ＴＭに対するモル比がそれぞれ、１０ｐｐｂ〜０．２の範囲にある、請求項１から８のいずれか一項に記載の方法。
【請求項１０】
工程（ｂ）を気体の強制流下で行う、請求項１から９のいずれか一項に記載の方法。
【請求項１１】
工程（ｂ）を、ローラーハース窯、プッシャー窯又はロータリーハース窯において行う、請求項１から１０のいずれか一項に記載の方法。
【請求項１２】
一般式Ｌｉ１＋ｘＴＭ１−ｘＯ２（式中、ＴＭはＭｎ、Ｃｏ及びＮｉから選択される２種以上の遷移金属の組み合わせであり、任意にＢａ、Ａｌ、Ｔｉ、Ｚｒ、Ｗ、Ｆｅ、Ｃｒ、Ｋ、Ｍｏ、Ｎｂ、Ｍｇ、Ｎａ及びＶから選択される少なくとももう１種の金属と組み合わされ、ｘは０〜０．２の範囲にある）による混合酸化物、及び０．０１〜１．０質量％の範囲の臭素又はヨウ素を含み、平均粒径（Ｄ５０）が７〜１５μｍの範囲、及び直径（Ｄ９９）が３０〜４０μｍの範囲にある、電極活物質。
【請求項１３】
ＴＭが、一般式（ＩＩ）
（ＮｉａＣｏｂＭｎｃ）１−ｄＭｄ      （ＩＩ）
による組み合わせであり、
式中、
ａは、０．６〜０．９の範囲にあり、
ｂは、０．０５〜０．２の範囲にあり、
ｃは、０〜０．２の範囲にあり、及び
ｄは、０〜０．１の範囲にあり、
Ｍは、Ａｌ、Ｔｉ及びＺｒから選択され、
ａ＋ｂ＋ｃ＝１である、請求項１２に記載の電極物質。
【請求項１４】
請求項１２から１４のいずれか一項に記載の電極活物質を、リチウムイオン電池において又はリチウムイオン電池の製造に使用する方法。
【発明の詳細な説明】
【技術分野】
【０００１】
本発明は、リチウムイオン電池用の電極活物質の製造方法に関し、前記方法は以下の工程：
（ａ）以下の混合物、
（Ａ）一般式Ｌｉ１＋ｘＴＭ１−ｘＯ２（式中、ＴＭは、Ｍｎ、Ｃｏ及びＮｉから選択される２種以上の遷移金属の組み合わせであり、任意に、Ｂａ、Ａｌ、Ｔｉ、Ｚｒ、Ｗ、Ｆｅ、Ｃｒ、Ｋ、Ｍｏ、Ｎｂ、Ｍｇ、Ｎａ及びＶから選択される少なくとももう１種の金属と組み合わせられ、ｘは０〜０．２の範囲にある）による混合酸化物の前駆体と、
（Ｂ）少なくとも１種のリチウム化合物、との混合物を、
（Ｃ）Ｂｒ２、Ｉ２、又は臭化物及びヨウ化物から選択される過ハロゲン化炭素から選択される少なくとも１種の化合物、及び臭素又はヨウ素を含むハロゲン間化合物、と接触させる工程、
（ｂ）前記混合物を７００〜１０００℃の範囲の温度での熱処理に供する工程、
を含む。
【背景技術】
【０００２】
リチウム化遷移金属酸化物は、現在、リチウムイオン電池用の電極活物質として使用されている。過去数年間で広範な研究及び開発作業が行われ、電荷密度、比エネルギーのような特性だけでなく、サイクル寿命、及びリチウムイオン電池の寿命又は適用性に悪影響を及ぼすおそれのある容量損失の低減のような他の特性も改善されてきた。製造方法を改善するため、追加の努力がなされている。
【０００３】
リチウムイオン電池用のカソード材料を作製する典型的なプロセスでは、まず遷移金属を、炭酸塩、酸化物又は好ましくは塩基性であってもなくてもよい水酸化物として共沈させることによって、いわゆる前駆体が形成される。次いで前駆体は、リチウム塩、例えば、限定するものではないが、ＬｉＯＨ、Ｌｉ２Ｏ又は特にＬｉ２ＣＯ３と混合され、高温でか焼（焼成）される。リチウム塩は、水和物として、又は脱水された形態で、用いることができる。か焼−又は焼成−は、一般に前駆体の熱処理又は加熱処理とも称され、通常、６００〜１，０００℃の範囲の温度で行われる。熱処理の間、固相反応が起こり、電極活物質が形成される。熱処理は、オーブン又は窯（kiln）の加熱ゾーンで行う。
【０００４】
電極活物質は粉末として使用される。粒子は、２〜１５μｍ、好ましくは３〜１２μｍの範囲の平均直径を有するべきである。制御が困難な条件及び状況によっては、
新たに合成された電極活物質は微粒子及び塊及び凝集体を含有する場合がある。塊及び凝集体は、通常、望ましくない。なぜなら、カソード活物質の流動性、そのタップ密度その他の多くの観点で、後続のセル製造プロセスに悪影響を与えるからである。よって、塊の解凝集又は塊の除去のための余分な努力が必要である。従って、本発明の目的は、優れた形態を有する、特に塊が非常に少ない、又は塊が全くないリチウムイオン電池用の電極活物質をもたらす方法を提供することである。
【０００５】
よって、冒頭に定義された方法が見出され、以下、本発明の方法又は本発明による方法とも称する。
【０００６】
本発明の方法は、以下に工程（ａ）及び工程（ｂ）とも称する以下の工程を含む：
（ａ）以下の混合物、
（Ａ）前駆体（Ａ）とも称する、一般式Ｌｉ１＋ｘＴＭ１−ｘＯ２（式中、ＴＭはＭｎ、Ｃｏ及びＮｉから選択される２種以上の遷移金属の組み合わせであり、任意に、Ｂａ、Ａｌ、Ｔｉ、Ｚｒ、Ｗ、Ｆｅ、Ｃｒ、Ｋ、Ｍｏ、Ｎｂ、Ｍｇ、Ｎａ及びＶから選択される少なくとももう１種の金属と組み合わせられ、ｘは０〜０．２の範囲にある）による混合酸化物の前駆体と、
（Ｂ）以下、リチウム化合物（Ｂ）又はリチウム塩（Ｂ）とも称する、少なくとも１種のリチウム化合物、との混合物を、
（Ｃ）Ｂｒ２、Ｉ２、又は臭化物及びヨウ化物から選択される過ハロゲン化炭素から選択される少なくとも１種の化合物、及び臭素又はヨウ素を含むハロゲン間化合物、と接触させる工程、
（ｂ）前記混合物を７００〜１０００℃の範囲の温度での熱処理に供する工程。
【０００７】
工程（ａ）及び（ｂ）及び（ｃ）について、以下でさらに詳しく説明する。
【０００８】
本発明の方法は、一般式Ｌｉ１＋ｘＴＭ１−ｘＯ２による混合酸化物を作製する方法を指し、式中、ＴＭはＭｎ、Ｃｏ及びＮｉから選択される２種以上の遷移金属の組み合わせであり、任意に、Ｂａ、Ａｌ、Ｔｉ、Ｚｒ、Ｗ、Ｆｅ、Ｃｒ、Ｍｏ、Ｎｂ、Ｍｇ及びＶから選択される少なくとももう１種の金属と組み合わせられ、
及びｘは０〜０．２、好ましくは０．００１〜０．１、よりさらに好ましくは０．００２〜０．０５の範囲にある。
【０００９】
ＴＭは、ＭｎとＣｏ、又はＭｎとＮｉ、及びＮｉとＣｏとの組み合わせから、及びＮｉ、ＭｎとＣｏとの組み合わせから選択でき、任意に各場合とも、Ｂａ、Ａｌ、Ｔｉ、Ｚｒ、Ｗ、Ｆｅ、Ｃｒ、Ｍｏ、Ｎｂ、Ｍｇ、及びＶから選択される少なくとももう１種の金属、好ましくはＡｌ、Ｗ、Ｔｉ、及びＺｒのうちの少なくとも１種と組み合わされる。ＮｉとＣｏとの組み合わせ、及びＮｉとＣｏとＭｎとの組み合わせが好ましく、任意に各場合とも、Ａｌ、Ｗ、Ｔｉ及びＺｒから選択される少なくとももう１種の金属と組み合わされる。
【００１０】
好ましい実施形態では、ＴＭは、一般式（Ｉ）
（ＮｉａＣｏｂＭｎｃ）１−ｄＭｄ        （Ｉ）
による金属の組み合わせであり、
式中、
ａは、０．３〜０．９５、好ましくは０．６〜０．９、よりさらに好ましくは０．６〜０．８５の範囲にあり、
ｂは、０．０５〜０．４、好ましくは０．０５〜０．２の範囲にあり、
ｃは、０〜０．６、好ましくは０〜０．２の範囲にあり、及び
ｄは、０〜０．１、好ましくは０．００１〜０．００５の範囲にあり、
ｄは、０〜０．１の範囲にあり、及び
ａ＋ｂ＋ｃ＝１
である。
【００１１】
Ｍは、Ｂａ、Ａｌ、Ｔｉ、Ｚｒ、Ｗ、Ｆｅ、Ｃｒ、Ｍｏ、Ｎｂ、Ｍｇ、及びＶ（前述の少なくとも２種の組み合わせを含む）から選択され、好ましくは、Ｍは、Ａｌ、Ｗ、Ｔｉ、及びＺｒ及び前述の少なくとも２種の組み合わせから、よりさらに好ましくは、Ａｌ、Ｔｉ及びＺｒから選択される。
【００１２】
一般式（Ｉ）による金属の組み合わせの例は、Ｎｉ０．３３Ｃｏ０．３３Ｍｎ０．３３、Ｎｉ０．４Ｃｏ０．２Ｍｎ０．４、Ｎｉ０．５Ｃｏ０．２Ｍｎ０．３、Ｎｉ０．６Ｃｏ０．２Ｍｎ０．２、（Ｎｉ０．８５Ｃｏ０．１５）０．９８Ａｌ０．０２、（Ｎｉ０．８５Ｃｏ０．１５）０．９７Ａｌ０．０３、（Ｎｉ０．８５Ｃｏ０．１５）０．９５Ａｌ０．０５、Ｎｉ０．８Ｃｏ０．１Ｍｎ０．１、及びＮｉ０．７Ｃｏ０．２Ｍｎ０．１から選択される。さらなる例は、（Ｎｉ０．６Ｃｏ０．２Ｍｎ０．２）０．９９７Ａｌ０．００３、（Ｎｉ０．６Ｃｏ０．２Ｍｎ０．２）０．９９８Ａｌ０．００２、（Ｎｉ０．７Ｃｏ０．２Ｍｎ０．１）０．９９７Ａｌ０．００３、（Ｎｉ０．７Ｃｏ０．２Ｍｎ０．１）０．９９８Ａｌ０．００２、（Ｎｉ０．８Ｃｏ０．１Ｍｎ０．１）０．９９７Ａｌ０．００３、（Ｎｉ０．８Ｃｏ０．１Ｍｎ０．１）０．９９８Ａｌ０．００２である。
【００１３】
前記ＴＭは、微量の金属イオン、例えば微量の遍在する金属、例えばナトリウム、カルシウム又は亜鉛などを、不純物として含有し得るが、そのような微量は本発明の明細書においては考慮されない。ここでの微量とは、ＴＭの全金属含有量に対して、０．０５モル％以下の量を意味する。
【００１４】
リチウム化合物（Ｂ）と、ＴＭの酸化物又は水酸化物又は炭酸塩の混合物とから、所望の電極活物質を合成することは可能である。しかしながら、前記混合酸化物を、少なくとも１種のリチウム化合物（Ｂ）と、ＴＭの混合炭酸塩、混合酸化物、混合水酸化物又は混合オキシ水酸化物との混合物から合成することが好ましい。ＴＭの混合酸化物、混合水酸化物、及び混合オキシ水酸化物は、前駆体（Ａ）としてよりさらに好ましい。
【００１５】
前駆体（Ａ）は、金属酸化物、金属炭酸塩の混合物から、又は好ましくは、混合金属水酸化物から、又はさらに好ましくは、混合オキシ水酸化物から選択し得る。
【００１６】
本発明の一実施形態では、前駆体（Ａ）の平均粒径（Ｄ５０）は、６〜１２μｍ、好ましくは７〜１０μｍの範囲にある。本発明における平均粒径（Ｄ５０）は、例えば光散乱によって決定することができる、体積ベースの粒径の中央値を指す。
【００１７】
本発明の一実施形態では、前駆体（Ａ）は、所望の電極活物質と同じＴＭの組成を有する。
【００１８】
本発明の別の実施形態では、前駆体（Ａ）は、異なるＴＭの組成を有する。例えば、Ｍｎ、Ｃｏ、及びＮｉから選択される２種以上の遷移金属の比は、所望の電極活物質と同じであるが、元素Ｍが欠けている。
【００１９】
リチウム化合物（Ｂ）は、リチウム塩から選択される。好ましくは、リチウム化合物（Ｂ）は、リチウムヒドロキシド、リチウムオキシド、リチウムニトレート、リチウムアセテート及びリチウムカーボネートから、それぞれそれ自体又は水和物として、選択される。ＬｉＯＨ、ＬｉＯＨ・Ｈ２Ｏ及びＬｉ２ＣＯ３が好ましい。
【００２０】
前駆体中のＴＭが所望の電極活物質と同じである実施形態では、前駆体（Ａ）中のＴＭの、リチウム化合物（Ｂ）中のリチウムに対するモル比は、所望の化合物のおおよその所望の範囲で、例えば１：（１＋ｘ）の範囲で、選択される。
【００２１】
前駆体（Ａ）とリチウム化合物（Ｂ）との前記混合物は、工程（ａ）の前のサブ工程で、又は工程（ａ）と共に合わせて、作製し得る。
【００２２】
工程（ａ）で、前駆体（Ａ）とリチウム化合物（Ｂ）とのこのような混合物を、Ｂｒ２、Ｉ２、又は臭化物及びヨウ化物から選択される過ハロゲン化炭素から選択される少なくとも１種の化合物、及び臭素又はヨウ素を含むハロゲン間化合物と接触させる。本発明において、Ｂｒ２、Ｉ２、臭化物及びヨウ化物から選択される過ハロゲン化炭素から選択される化合物、及び臭素又はヨウ素を含むハロゲン間化合物は、（Ｃ）と略する。
【００２３】
臭化物及びヨウ化物から選択される過ハロゲン化炭素の例は、ＣＢｒ４、ＣＩ４（四ヨウ化炭素）、Ｃ２Ｂｒ６、Ｃ２Ｉ６、及びＣ２Ｂｒ４（テトラブロモエチレン）である。臭素又はヨウ素を含むハロゲン間化合物の好ましい例は、Ｂｒ−Ｆ、Ｉ−Ｆ、Ｂｒ−Ｃｌ、Ｉ−Ｃｌ、Ｂｒ−Ｉ、ＩＣｌ３、及びＩＢｒ３である。
【００２４】
工程（ａ）で、前記混合物を、臭素、Ｂｒ２と接触させることがさらに好ましく、前記混合物をヨウ素、Ｉ２と接触させることが、よりさらに好ましい。
【００２５】
本発明の一実施形態では、工程（ａ）で、前記混合物を、臭素とヨウ素との混合物、又は臭素と臭素又はヨウ素を含む少なくとも１種のハロゲン間化合物との混合物、又はヨウ素と臭素又はヨウ素を含む少なくとも１種のハロゲン間化合物との混合物、又は過ハロゲン化炭素と臭素との混合物、又は過ハロゲン化炭素とヨウ素との混合物と、接触させる。
【００２６】
本発明の一実施形態では、Ｂｒ又はＩの、前記前駆体中のＴＭに対するモル比はそれぞれ、１０ｐｐｂ〜０．２、好ましくは１ｐｐｍ〜０．１の範囲にある。工程（ａ）におけるＢｒのＴＭに対するモル比０．２とは、ＴＭ１モル当たり０．２モルのＢｒが適用され、これは言い換えると０．１モルのＢｒ２であることを意味する。
【００２７】
工程（ａ）は、溶媒の存在下で、又はバルクで行ってよい。溶媒の例は、有機溶媒、例えば塩素化炭化水素、例えばジクロロメタン及びクロロホルムである。非塩素化溶媒、例えばアミド、アルコール、ケトン、及びそれらの混合物が好ましい。適した非塩素化アミドの例は、Ｎ，Ｎ−ジメチルホルムアミド（「ＤＭＦ」）及びＮ−Ｃ１〜Ｃ６−アルキル−ピロリドン、例えばＮ−メチル−２−ピロリドン（「ＮＭＰ」）及びＮ−エチル−２−ピロリドン（「ＮＥＰ」）である。適した非塩素化アルコールの例は、メタノール、エタノール、イソプロパノール、エチレングリコール、及びプロパン−１，２−ジオールである。適したケトンの例は、アセトン、メチルエチルケトン（「ＭＥＫ」）、及びメチルイソブチルケトン（「ＭＩＢＫ」）である。溶媒の除去を容易にするために、常圧で沸点が１５０℃以下、好ましくは１００℃以下の溶媒を選択することが好ましい。非塩素化有機溶媒の特に適した混合物の例は、エタノール及びＭＥＫからの混合物、及びイソプロパノール及びＭＥＫからの混合物である。
【００２８】
本発明の方法の工程（ａ）で使用する溶媒は、技術的品質で、又は水の除去後に、使用し得る。しかしながら、溶媒中の０．０１〜５質量％などの少量の水は、一般に工程（ａ）にとって重要ではない。
【００２９】
Ｂｒ２、Ｉ２の、又は臭化物及びヨウ化物から選択される過ハロゲン化炭素から選択される少なくとも１種の化合物の、及び臭素又はヨウ素を含むハロゲン間化合物の溶液が施与される工程（ａ）の実施形態では、ハロゲン又はハロゲン化物それぞれの濃度は、周囲温度で、溶媒中０．１〜５モル／ｌの範囲にあり得る。
【００３０】
工程（ａ）は、周囲温度で行ってよい。他の実施形態では、工程（ａ）は、０〜１８０℃の範囲の温度で行う。
【００３１】
工程（ａ）は、１０ミリバール〜１０バールの範囲の圧力で行ってよい。常圧（１気圧）が好ましい。
【００３２】
工程（ａ）の持続時間は、１分〜５時間の範囲にあってよく、５〜６０分が好ましい。
【００３３】
本発明の一実施形態では、工程（ａ）は、容器に前駆体（Ａ）を入れ、次いでＢｒ２、Ｉ２、又は完全にハロゲン化された炭化水素（以下、臭化物及びヨウ化物それぞれから選択される過ハロゲン化炭素とも称する）から、及び臭素又はヨウ素を含むハロゲン間化合物から選択される少なくとも１種の化合物、及びリチウム化合物（Ｂ）を、溶媒の存在下又は非存在下で、添加することにより行う。
【００３４】
本発明の別の実施形態では、工程（ａ）は、容器に前駆体（Ａ）及びリチウム化合物（Ｂ）からの混合物を入れ、次いでＢｒ２、Ｉ２、又は臭化物及びヨウ化物から選択される過ハロゲン化炭素から選択される少なくとも１種の化合物、及び臭素又はヨウ素を含むハロゲン間化合物を、溶媒の存在下又は非存在下で、添加することにより行う。
【００３５】
本発明のさらに別の実施形態では、工程（ａ）は、前駆体（Ａ）とリチウム化合物（Ｂ）との混合物を作製し、次いでＢｒ２、Ｉ２、又は臭化物及びヨウ化物から選択される過ハロゲン化炭素から選択される少なくとも１種の化合物、及び臭素又はヨウ素を含むハロゲン間化合物を、溶媒の存在下又は非存在下で添加し、このような混合物を、窯、例えばトンネル窯、例えばロータリーハース窯（rotary hearth kiln）を、又はロータリー窯を、又は振り子式窯（pendulum kiln）を、又は流動床又は垂直シャフト窯を通過させることにより行う。
【００３６】
ドーピングを施与し、前記ドーピング元素が前駆体にまだ含まれていない実施形態では、工程（ａ）の前又は工程（ａ）の間に、前記ドーピング元素Ｍの化合物（以下、化合物（Ｄ）とも称する）を添加することが好ましい。化合物（Ｄ）の適した例は、アルミニウム、チタン、又はジルコニウムの酸化物、オキシ水酸化物及び水酸化物、例えばＴｉＯ２、ＴｉＯ２・ａｑ、ＴｉＯ（ＯＨ２）、ＺｒＯ２、ＺｒＯ２・ａｑ、ＺｒＯ（ＯＨ）２、Ａｌ２Ｏ３、Ａｌ２Ｏ３・ａｑ、ＡｌＯＯＨ、及びＡｌ（ＯＨ）３である。
【００３７】
（Ｃ）の溶液を、前駆体（Ａ）及びリチウム化合物（Ｂ）からの混合物と接触させる実施形態では、溶媒の量に応じて、スラリー又はペーストがまず第一に得られ得る。スラリーが得られる実施形態では、撹拌により接触がさらに強化され得る。
【００３８】
本発明の一実施形態では、前駆体（Ａ）とリチウム化合物（Ｂ）との混合物を、（Ｃ）の有機溶媒又は少なくとも２種の有機溶媒の組み合わせの溶液で処理し、その後続いて有機溶媒を除去する。
【００３９】
理論に縛られることを望むものではないが、一部の（Ｃ）は前駆体（Ａ）と化学反応を起こし、一方で一部の（Ｃ）は未反応のままであると考えられる。
【００４０】
本発明の方法の工程（ｂ）において、前記混合物は、７００〜１０００℃、好ましくは７５０〜９００℃の範囲の温度で、熱処理に供する。
【００４１】
本発明の一実施形態では、前駆体（Ａ）とリチウム化合物（Ｂ）と残留物（Ｃ）と、任意に溶媒との混合物を、０．１〜１０℃／分の加熱速度で、７００〜１０００℃に加熱する。
【００４２】
本発明の一実施形態では、温度を、７００〜１０００℃、好ましくは７５０〜９００℃の所望の温度に達する前に上昇させる。例えば、最初に前駆体（Ａ）とリチウム化合物（Ｂ）と残留物（Ｃ）と、任意に溶媒との混合物を、１００〜１５０℃の範囲の温度に加熱してから１０分〜４時間の時間一定に保ち、次いで温度を３５０〜５５０℃まで上昇させてから１０分〜４時間の時間一定に保ち、次いで温度を７００℃から最大で１０００℃まで上げる。
【００４３】
工程（ａ）で少なくとも１種の溶媒が使用されている実施形態では、工程（ｂ）の一部として、又は工程（ｂ）とは別個に且つ工程（ｂ）を開始する前に、そのような溶媒を除去する。例えばそのような溶媒のろ過、蒸発により、又は蒸留により除去する。蒸発及び蒸留が好ましい。
【００４４】
本発明の一実施形態では、工程（ｂ）は、ローラーハース窯、プッシャー窯（pusher kiln）又はロータリー窯、又は前述の少なくとも２種の組み合わせにおいて行う。ロータリー窯には、その中で作製した物質が非常に優れた均質化を有するという利点がある。ローラーハース窯及びプッシャー窯では、異なる工程に関する異なる反応条件を極めて簡単に設定し得る。実験室規模の試験では、箱型炉及び管状炉及び分割管炉も、実現可能である。
【００４５】
本発明の一実施形態では、工程（ｂ）は、酸素含有雰囲気中、例えば窒素−空気混合物中、希ガス−酸素混合物中、空気中、酸素中又は酸素富化空気中で行う。好ましい実施形態では、工程（ｂ）の雰囲気は、空気、酸素及び酸素富化空気から選択される。酸素富化空気は、例えば、空気及び酸素の混合が５０：５０体積でよい。他の選択肢は、空気及び酸素の１：２体積の混合物、空気及び酸素の１：３体積の混合物、空気及び酸素の２：１体積の混合物、空気及び酸素の３：１体積の混合物である。
【００４６】
本発明の一実施形態では、本発明の工程（ｂ）は、気体の流れ、例えば空気、酸素及び酸素富化空気下で行う。そのような気体の流れは、強制ガス流と定義し得る。そのような気体の流れは、一般式Ｌｉ１＋ｘＴＭ１−ｘＯ２による物質に対し０．５〜１５ｍ３／ｈ・ｋｇの範囲の特定の流量を有し得る。体積は通常の条件下：２７３．１５ケルビン及び１気圧で決定される。前記気体の流れは、水及び二酸化炭素などのガス状分解生成物の除去に有用である。
【００４７】
本発明の方法は、工程（ｂ）に続き、さらなる工程、例えば、限定するものではないが、８００〜１０００℃の範囲の温度での追加のか焼工程を含み得る。
【００４８】
工程（ｂ）による熱処理の後、そのようにして得られたカソード活物質は、さらなる処理の前に冷却する。
【００４９】
本発明の方法を行うことにより、優れた形態を有する電極活物質が得られる。それら電極活物質には望ましくない凝集物及び塊がなく、それぞれの前駆体（Ａ）の粒径分布に応じて、狭い粒径分布、優れた加工性及び電気化学的性能、例えば比容量又はサイクル時の容量保持などを示す。
【００５０】
本発明のさらなる態様は、以下に本発明の電極活物質とも称する電極活物質に関する。本発明の電極活物質は、
一般式Ｌｉ１＋ｘＴＭ１−ｘＯ２（式中、ＴＭはＭｎ、Ｃｏ及びＮｉから選択される２種以上の遷移金属の組み合わせであり、任意にＢａ、Ａｌ、Ｔｉ、Ｚｒ、Ｗ、Ｆｅ、Ｃｒ、Ｋ、Ｍｏ、Ｎｂ、Ｍｇ、Ｎａ及びＶから選択される少なくとももう１種の金属と組み合わされ、ｘは０〜０．２の範囲にある）による混合酸化物、
及び０．０１〜１．０％の範囲の臭素又はヨウ素を含み、直径（Ｄ９９）が３０〜４０μｍの範囲にある。そのような物質は、本発明の方法によって得ることができる。ふるい分け又は粉砕の工程は必要ない。
【００５１】
好ましい実施形態では、ＴＭは、一般式（Ｉ）
（ＮｉａＣｏｂＭｎｃ）１−ｄＭｄ        （Ｉ）
による金属の組み合わせであり、
式中、
ａは、０．３〜０．９５、好ましくは０．６〜０．９、よりさらに好ましくは０．６〜０．８５の範囲にあり、
ｂは、０．０５〜０．４、好ましくは０．０５〜０．２の範囲にあり、
ｃは、０〜０．６、好ましくは０〜０．２の範囲にあり、及び
ｄは、０〜０．１、好ましくは０．００１〜０．００５の範囲にあり、
ｄは、０〜０．１の範囲にあり、及び
ａ＋ｂ＋ｃ＝１
である。
【００５２】
Ｍは、Ｂａ、Ａｌ、Ｔｉ、Ｚｒ、Ｗ、Ｆｅ、Ｃｒ、Ｍｏ、Ｎｂ、Ｍｇ、及びＶ（前述の少なくとも２種の組み合わせを含む）から選択され、好ましくは、Ｍは、Ａｌ、Ｗ、Ｔｉ、及びＺｒ及び前述の少なくとも２種の組み合わせから、よりさらに好ましくは、Ａｌ、Ｔｉ及びＺｒから選択される。
【００５３】
理論に縛られることを望むものではないが、本発明の電極活物質のＢｒ又はＩは、少なくとも＋ＩＩＩの酸化状態、例えばＬｉＩＯ３であると考えられる。
【００５４】
本発明のさらなる態様は、本発明による少なくとも１種の電極活物質を含む電極に関する。それら電極はリチウムイオン電池に特に有用である。本発明による少なくとも１種の電極を含むリチウムイオン電池は、良好な放電挙動を示す。本発明による少なくとも１種の電極活物質を含む電極は、以下、本発明のカソード又は本発明によるカソードとも称する。
【００５５】
本発明によるカソードは、さらなる成分を含むことができる。それらカソードは、集電体、例えば、限定するものではないが、アルミ箔などを含むことができる。それらカソードは、導電性炭素及びバインダーをさらに含むことができる。
【００５６】
適したバインダーは、好ましくは有機（コ）ポリマーから選択される。適した（コ）ポリマー、すなわちホモポリマー又はコポリマーは、例えば、アニオン、触媒又はフリーラジカル（共）重合によって得ることができる（コ）ポリマーから、特にポリエチレン、ポリアクリロニトリル、ポリブタジエン、ポリスチレンから、及びエチレン、プロピレン、スチレン、（メタ）アクリロニトリル及び１，３−ブタジエンから選択される少なくとも２種のコモノマーのコポリマーから選択することができる。ポリプロピレンも適している。ポリイソプレン及びポリアクリレートがさらに適している。ポリアクリロニトリルが特に好ましい。
【００５７】
本発明において、ポリアクリロニトリルは、ポリアクリロニトリルホモポリマーだけでなく、アクリロニトリルと１，３−ブタジエン又はスチレンとのコポリマーも意味すると理解される。ポリアクリロニトリルホモポリマーが好ましい。
【００５８】
本発明において、ポリエチレンはホモポリエチレンだけでなく、少なくとも５０モル％の共重合エチレン及び５０モル％以下の少なくとも１種のさらなるコモノマー、例えばα−オレフィン、例えばプロピレン、ブチレン（１−ブテン）、１−ヘキセン、１−オクテン、１−デセン、１−ドデセン、１−ペンテン、及びイソブテン、ビニル芳香族、例えばスチレン、及び（メタ）アクリル酸、ビニル酢酸、ビニルプロピオネート、（メタ）アクリル酸のＣ１〜Ｃ１０−アルキルエステル、特にメチルアクリレート、メチルメタクリレート、エチルアクリレート、エチルメタクリレート、ｎ−ブチルアクリレート、２−エチルヘキシルアクリレート、ｎ−ブチルメタクリレート、２−エチルヘキシルメタクリレート、及びマレイン酸、無水マレイン酸、無水イタコン酸を含むエチレンのコポリマーも意味すると理解される。ポリエチレンはＨＤＰＥ又はＬＤＰＥであり得る。
【００５９】
本発明において、ポリプロピレンはホモポリプロピレンだけでなく、少なくとも５０モル％の共重合プロピレン及び５０モル％以下の少なくとも１種のさらなるコモノマー、例えば、エチレン及びα−オレフィン、例えばブチレン、１−ヘキセン、１−オクテン、１−デセン、１−ドデセン及び１−ペンテンを含むプロピレンのコポリマーなどを意味すると理解される。ポリプロピレンは、アイソタクチック又は本質的にアイソタクチックのポリプロピレンであることが好ましい。
【００６０】
本発明において、ポリスチレンは、スチレンのホモポリマーだけでなく、アクリロニトリル、１，３−ブタジエン、（メタ）アクリル酸、（メタ）アクリル酸のＣ１〜Ｃ１０−アルキルエステル、ジビニルベンゼン、特に１，３−ジビニルベンゼン、１，２−ジフェニルエチレン及びα−メチルスチレンとのコポリマーも意味すると理解される。
【００６１】
別の好ましいバインダーはポリブタジエンである。
【００６２】
他の適したバインダーは、ポリエチレンオキシド（ＰＥＯ）、セルロース、カルボキシメチルセルロース、ポリイミド及びポリビニルアルコールから選択される。
【００６３】
本発明の一実施形態では、バインダーは、５０，０００〜１，０００，０００ｇ／モル、好ましくは５００，０００ｇ／モルまでの範囲の平均分子量Ｍｗを有するこれら（コ）ポリマーから選択される。
【００６４】
バインダーは、架橋又は非架橋（コ）ポリマーであってもよい。
【００６５】
本発明の特に好ましい実施形態では、バインダーは、ハロゲン化（コ）ポリマー、特にフッ素化（コ）ポリマーから選択される。ハロゲン化又はフッ素化（コ）ポリマーは、分子当たり少なくとも１個のハロゲン原子又は少なくとも１個のフッ素原子、さらに好ましくは分子当たり少なくとも２個のハロゲン原子又は少なくとも２個のフッ素原子を有する少なくとも１種の（共）重合（コ）モノマーを含むこれら（コ）ポリマーを意味すると理解される。例としては、ポリ塩化ビニル、ポリ塩化ビニリデン、ポリテトラフルオロエチレン、ポリフッ化ビニリデン（ＰＶｄＦ）、テトラフルオロエチレン−ヘキサフルオロプロピレンコポリマー、フッ化ビニリデン−ヘキサフルオロプロピレンコポリマー（ＰＶｄＦ−ＨＦＰ）、フッ化ビニリデン−テトラフルオロエチレンコポリマー、ペルフルオロアルキルビニルエーテルコポリマー、エチレン−テトラフルオロエチレンコポリマー、フッ化ビニリデン−クロロトリフルオロエチレンコポリマー及びエチレン−クロロフルオロエチレンコポリマーである。
【００６６】
適したバインダーは、特にポリビニルアルコール及びハロゲン化（コ）ポリマー、例えばポリ塩化ビニル又はポリ塩化ビニリデン、特にフッ化（コ）ポリマー、例えばポリフッ化ビニル及び特にポリフッ化ビニリデン及びポリテトラフルオロエチレンである。
【００６７】
本発明のカソードは、電極活物質に対して、１〜１５質量％のバインダーを含み得る。他の実施形態では、本発明のカソードは、０．１〜１質量％未満までのバインダーを含み得る。
【００６８】
本発明のさらなる態様は、本発明の電極活物質、炭素、及びバインダーを含む少なくとも１種のカソード、少なくとも１種のアノード、及び少なくとも１種の電解質を含有する電池である。
【００６９】
本発明のカソードの実施形態は、上記で詳細に説明した。
【００７０】
前記アノードは、炭素（グラファイト）、ＴｉＯ２、リチウムチタン酸化物、シリコン又はスズなどの少なくとも１種のアノード活物質を含有し得る。前記アノードは、集電体、例えば、銅箔などの金属箔をさらに含有し得る。
【００７１】
前記電解質は、少なくとも１種の非水性溶媒、少なくとも１種の電解質塩、及び任意に添加剤を含み得る。
【００７２】
電解質用の非水性溶媒は、室温で液体又は固体であってよく、好ましくはポリマー、環状又は非環状エーテル、環状及び非環状アセタール、及び環状又は非環状有機カーボネートの中から選択される。
【００７３】
適したポリマーの例は、特に、ポリアルキレングリコール、好ましくはポリ−Ｃ１〜Ｃ４−アルキレングリコール、特にポリエチレングリコールである。ここで、ポリエチレングリコールは、２０モル％以下の１種以上のＣ１〜Ｃ４−アルキレングリコールを含むことができる。ポリアルキレングリコールは、好ましくは、２種のメチル又はエチルエンドキャップを有するポリアルキレングリコールである。
【００７４】
適したポリアルキレングリコール、特に適したポリエチレングリコールの分子量Ｍｗは、少なくとも４００ｇ／モルでよい。
【００７５】
適したポリアルキレングリコール、特に適したポリエチレングリコールの分子量Ｍｗは、５００００００ｇ／モル以下、好ましくは２００００００ｇ／モル以下でよい。
【００７６】
適した非環状エーテルの例は、例えば、ジイソプロピルエーテル、ジ−ｎ−ブチルエーテル、１，２−ジメトキシエタン、１，２−ジエトキシエタンであり、１，２−ジメトキシエタンが好ましい。
【００７７】
適した環状エーテルの例は、テトラヒドロフラン及び１，４−ジオキサンである。
【００７８】
適した非環状アセタールの例は、例えば、ジメトキシメタン、ジエトキシメタン、１，１−ジメトキシエタン及び１，１−ジエトキシエタンである。
【００７９】
適した環状アセタールの例は、１，３−ジオキサン、特に１，３−ジオキソランである。
【００８０】
適した非環状有機カーボネートの例は、ジメチルカーボネート、エチルメチルカーボネート及びジエチルカーボネートである。
【００８１】
適した環状有機カーボネートの例は、一般式（ＩＩＩ）及び（ＩＶ）
【化１】
2020521302.tif 000002
（式中、Ｒ１、Ｒ２及びＲ３は同一でも異なってよく、水素及びＣ１〜Ｃ４−アルキル、例えばメチル、エチル、ｎ−プロピル、イソプロピル、ｎ−ブチル、イソブチル、ｓｅｃ−ブチル及びｔｅｒｔ−ブチルの中から選択され、Ｒ２及びＲ３は両方ともｔｅｒｔ−ブチルではないことが好ましい）の化合物である。
【００８２】
特に好ましい実施形態では、Ｒ１はメチルであり、Ｒ２及びＲ３はそれぞれ水素であるか、又はＲ１、Ｒ２及びＲ３はそれぞれ水素である。
【００８３】
別の好ましい環状有機カーボネートは、式（Ｖ）
【化２】
2020521302.tif 000003
のビニレンカーボネートである。
【００８４】
１種の溶媒又は複数の溶媒は、好ましくは、水を含まない状態で、すなわち、例えばカールフィッシャー滴定によって決定することができる、１ｐｐｍ〜０．１質量％の範囲の水分含有量で、使用する。
【００８５】
電解質（Ｃ）は、少なくとも１種の電解質塩をさらに含む。適した電解質塩は、特にリチウム塩である。適したリチウム塩の例は、ＬｉＰＦ６、ＬｉＢＦ４、ＬｉＣｌＯ４、ＬｉＡｓＦ６、ＬｉＣＦ３ＳＯ３、ＬｉＣ（ＣｎＦ２ｎ＋１ＳＯ２）３、リチウムイミド、例えばＬｉＮ（ＣｎＦ２ｎ＋１ＳＯ２）２（式中、ｎは１〜２０の範囲の整数である）、ＬｉＮ（ＳＯ２Ｆ）２、Ｌｉ２ＳｉＦ６、ＬｉＳｂＦ６、ＬｉＡｌＣｌ４及び一般式（ＣｎＦ２ｎ＋１ＳＯ２）ｔＹＬｉ（式中、ｍは以下のように定義される：
Ｙが酸素及び硫黄の中から選択される場合、ｔ＝１、
Ｙが窒素及びリンの中から選択される場合、ｔ＝２、及び
Ｙが炭素及びシリコンの中から選択される場合、ｔ＝３）の塩である。
【００８６】
好ましい電解質塩は、ＬｉＣ（ＣＦ３ＳＯ２）３、ＬｉＮ（ＣＦ３ＳＯ２）２、ＬｉＰＦ６、ＬｉＢＦ４、ＬｉＣｌＯ４の中から選択され、ＬｉＰＦ６及びＬｉＮ（ＣＦ３ＳＯ２）２が特に好ましい。
【００８７】
本発明の一実施形態では、本発明による電池は１種以上のセパレータを含み、これによって電極は機械的に分離される。適したセパレータはポリマーフィルム、特に、金属リチウムに対して非反応性の多孔質ポリマーフィルムである。セパレータに特に適した材料は、ポリオレフィン、特にフィルム形成性多孔質ポリエチレン及びフィルム形成性多孔質ポリプロピレンである。
【００８８】
ポリオレフィン、特にポリエチレン又はポリプロピレンで構成されるセパレータは、３５〜４５％の範囲の多孔度を有することができる。適した孔径は、例えば、３０〜５００ｎｍの範囲にある。
【００８９】
本発明の別の実施形態では、無機粒子が充填されたＰＥＴ不織布の中からセパレータを選択することができる。そのようなセパレータは、４０〜５５％の範囲の多孔度を有し得る。適した孔径は、例えば、８０〜７５０ｎｍの範囲にある。
【００９０】
本発明による電池は、任意の形状、例えば立方体状又は円筒状ディスク又は円筒状缶の形状を有することができるハウジングをさらに含む。一変形形態では、ポーチとして構成される金属箔を、ハウジングとして使用する。
【００９１】
本発明による電池は良好な放電挙動を、例えば低い温度（０℃以下、例えば−１０℃まで又はさらに低温）で示し、非常に良好な放電及びサイクル挙動を、特に高い温度（４５℃以上、例えば６０℃まで）で、特に容量損失に対して示し、及び６０℃以上などの高温で良好な安全挙動を示す。好ましくは、サイクル安定性及びＣ−レート、容量挙動も改善され、又はＬｉ含有量はより低いがそれらは少なくとも同一である。
【００９２】
本発明による電池は、互いに組み合わされた２種以上の電気化学セルを含むことができ、例えば、直列に接続されても、並列に接続されてもよい。直列接続が好ましい。本発明による電池では、電気化学セルの少なくとも１種は、本発明による少なくとも１種のカソードを含有する。好ましくは、本発明による電気化学セルでは、電気化学セルの大部分が本発明によるカソードを含有する。よりさらに好ましくは、本発明による電池では、すべての電気化学セルが本発明によるカソードを含有する。
【００９３】
本発明は、本発明による電池を機器において、特に移動機器において使用する方法をさらに提供する。移動機器の例は、乗り物、例えば、自動車、自転車、航空機、又はボート又は船舶などの水上乗り物である。移動機器の他の例は、手動で動くもの、例えば、コンピュータ、特にラップトップ、電話、又は電動手工具、例えば、建設分野における、特にドリル、電池駆動スクリュードライバー又は電池駆動ステープラーである。
【００９４】
本発明を実施例によりさらに説明する。
【実施例】
【００９５】
一般的な注意事項：Ｎｌ−通常の条件／気圧でのリットル、２０℃
【００９６】
前駆体（Ａ．１）：Ｎｉ０．９Ｃｏ０．１（ＯＨ）２、平均粒径（Ｄ５０）：１０μｍ、ＮｉＳＯ４／ＣｏＳＯ４溶液からのＮａＯＨ水溶液とのアンモニアの存在下における共沈により作製。
前駆体（Ａ．２）：部分酸化したＮｉ０．８Ｃｏ０．１Ｍｎ０．１（ＯＨ）２、平均粒径（Ｄ５０）：１０μｍ、ＮｉＳＯ４／ＣｏＳＯ４／ＭｎＳＯ４溶液からのＮａＯＨ水溶液とのアンモニアの存在下における共沈により作製。
【００９７】
リチウム化合物（Ｂ．１）：ＬｉＯＨ・Ｈ２Ｏ、平均粒径（Ｄ５０）：９μｍ
【００９８】
実施例１
１６．９５ｇの前駆体（Ａ．１）及び８．０５ｇの（Ｂ．１）の量を混合した。ＴＭ／Ｌｉのモル比は１：１．０１５であった。
【００９９】
２．５ｇの量のＩ２（純度９９．８％）を５０ｍｌのエタノール中に溶解した（工業銘柄：６．５体積％の水）。
【０１００】
工程（ａ．１）：ポリエチレン製の１００ｍｌビーカーに、上記のヨウ素溶液を入れた。次に、前駆体（Ａ．１）とリチウム化合物（Ｂ．１）との混合物を添加して振盪した。次に、溶媒を周囲温度で、わずかに湿った粉末のゆるい凝集物が残るまで、蒸発させた。
【０１０１】
次いで、そのようにして得られたわずかに湿った粉末を金属回転バルブ（Ｎｉ−合金）に移し、電気分割管炉による外部加熱を開始した。６０Ｎｌ／ｈの流量で一定の空気の流れを施与した。
【０１０２】
１０分以内に、バルブの温度は２００℃に達した。次の１５分間、温度を約２１０℃に維持した。残留溶媒の蒸発及び未反応ヨウ素の除去が観察された。
【０１０３】
工程（ｂ．１）：次に、粉末を７１０℃に７０分以内で加熱し、それからその温度で６０分間維持した後、分割管炉を開いて周囲温度の空気中で急速に冷却した。１時間冷却した後、温度は７０℃に低下した。
【０１０４】
一般式Ｌｉ（１＋ｘ）（Ｎｉ０．９Ｃｏ０．１）（１−ｘ）Ｏ２の電極活物質が得られた。電量滴定により決定したヨウ素含有量は０．５質量％であった。平均粒径（Ｄ５０）は１０μｍであり、直径（Ｄ９９）は３２μｍであった。粒径が１５μｍを超える塊及び凝集粒子のない優れた形態を有していた。電気化学データは優れていた。
【０１０５】
比較実験：
３３．９０ｇの（Ａ．１）と１６．１ｇの（Ｂ．１）との混合物を、工程（ａ）を行わずに混合した。そのようにして得られた混合物を、上記の回転バルブに入れた。６０Ｎｌ／ｈの流量の純酸素の一定の流れを施与した。温度は、１４０分以内に室温から７００℃まで上昇し、６０分間維持した。サンプルは６０℃まで冷却し、１５０分以内に指数関数的に減衰した。
【０１０６】
一般式Ｌｉ（１＋ｘ）（Ｎｉ０．９Ｃｏ０．１）（１−ｘ）Ｏ２の比較電極活物質が得られた。しかし、サンプルの５０％以上が直径１〜５ｍｍの塊に凝集していた。
【０１０７】
実施例２
３５．３５ｇの前駆体（Ａ．２）及び１４．６５ｇの（Ｂ．１）の量を混合した。ＴＭ／Ｌｉのモル比は１：１．０３であった。
【０１０８】
０．２３ｇのＩ２（純度９９．８％）を５０ｍｌのエタノール（純度９５％）中に溶解した。
【０１０９】
工程（ａ．２）：ポリエチレン製の１００ｍｌビーカーに、上記のヨウ素溶液を入れた。次に、前駆体（Ａ．２）とリチウム化合物（Ｂ．１）との混合物を添加して振盪した。次に、溶媒を周囲温度で、わずかに湿った粉末のゆるい凝集物が残るまで、蒸発させた。
【０１１０】
次いで、そのようにして得られたわずかに湿った粉末を金属回転バルブ（Ｎｉ−合金）に移し、電気分割管炉による外部加熱を開始した。６０Ｎｌ／ｈの流量で一定の純酸素の流れを施与した。
【０１１１】
工程（ｂ．２）：次に、粉末を８０分以内に８０５℃に加熱し、その温度で３００分間維持した後、分割管炉を開いて周囲温度の空気中でバルブを急速に外部冷却した。０．５時間冷却した後、温度は６０℃に低下した。酸素の流れは、冷却が完了するまで維持した。
【０１１２】
一般式Ｌｉ（１＋ｘ）（Ｎｉ０．８Ｃｏ０．１Ｍｎ０．１）（１−ｘ）Ｏ２の電極活物質が得られた。ヨウ素含有量は、燃焼イオンクロマトグラフィーで決定して０．７質量％であった。塊及び凝集粒子のない優れた形態を有していた。電気化学的性能は優れていた。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
リチウムイオン電池用の電極活物質の製造方法であって、以下の工程：
（ａ）
（Ａ）一般式Ｌｉ１＋ｘＴＭ１−ｘＯ２（式中、ＴＭは、Ｍｎ、Ｃｏ及びＮｉから選択される２種以上の遷移金属の組み合わせであり、任意に、Ｂａ、Ａｌ、Ｔｉ、Ｚｒ、Ｗ、Ｆｅ、Ｃｒ、Ｋ、Ｍｏ、Ｎｂ、Ｍｇ、Ｎａ及びＶから選択される少なくとももう１種の金属と組み合わせられ、ｘは０〜０．２の範囲にある）による混合酸化物の前駆体と、
（Ｂ）少なくとも１種のリチウム化合物、との混合物を、
（Ｃ）Ｂｒ２、Ｉ２、又は臭化物及びヨウ化物から選択される過ハロゲン化炭素から選択される少なくとも１種の化合物、及び臭素又はヨウ素を含むハロゲン間化合物、と接触させる工程、
（ｂ）前記混合物を７００〜１０００℃の範囲の温度での熱処理に供する工程、
を含む、方法。
【請求項２】
ＴＭが、一般式（Ｉ）
（ＮｉａＣｏｂＭｎｃ）１−ｄＭｄ        （Ｉ）
による遷移金属の組み合わせであり、
式中、
ａは、０．３〜０．９５の範囲にあり、
ｂは、０．０５〜０．４の範囲にあり、
ｃは、０〜０．６の範囲にあり、及び
ｄは、０〜０．１の範囲にあり、
Ｍは、Ｂａ、Ａｌ、Ｔｉ、Ｚｒ、Ｗ、Ｆｅ、Ｃｒ、Ｍｏ、Ｎｂ、Ｍｇ、及びＶから選択され、
ａ＋ｂ＋ｃ＝１
である、請求項１に記載の方法。
【請求項３】
前記混合酸化物が、少なくとも１種のリチウム化合物（Ｂ）と、ＴＭの混合酸化物、混合水酸化物又は混合オキシ水酸化物との混合物から合成される、請求項１又は２に記載の方法。
【請求項４】
前記リチウム化合物（Ｂ）が、リチウムヒドロキシド及びリチウムカーボネートから選択される、請求項３に記載の方法。
【請求項５】
ＴＭが、Ｎｉ、及びＭｎ及びＣｏの少なくとも１種から選択される遷移金属の組み合わせであり、ＴＭが、一般式（ＩＩ）
（ＮｉａＣｏｂＭｎｃ）１−ｄＭｄ        （ＩＩ）
による組み合わせであり、
式中、
ａは、０．６〜０．９の範囲にあり、
ｂは、０．０５〜０．２の範囲にあり、
ｃは、０〜０．２の範囲にあり、及び
ｄは、０〜０．１の範囲にあり、
Ｍは、Ａｌ、Ｔｉ及びＺｒから選択され、
ａ＋ｂ＋ｃ＝１である、請求項１から４のいずれか一項に記載の方法。
【請求項６】
工程（ａ）で前駆体（Ａ）を（Ｃ）の溶液で処理する、請求項１から５のいずれか一項に記載の方法。
【請求項７】
工程（ａ）で前駆体（Ａ）とリチウム化合物（Ｂ）との混合物を、（Ｃ）の有機溶媒又は少なくとも２種の有機溶媒の組み合わせの溶液で処理し、その後続いて前記有機溶媒を除去する、請求項１から６のいずれか一項に記載の方法。
【請求項８】
Ｂｒ又はＩの、ＴＭに対するモル比がそれぞれ、１０ｐｐｂ〜０．２の範囲にある、請求項１から７のいずれか一項に記載の方法。
【請求項９】
工程（ｂ）を気体の強制流下で行う、請求項１から８のいずれか一項に記載の方法。
【請求項１０】
工程（ｂ）を、ローラーハース窯、プッシャー窯又はロータリーハース窯において行う、請求項１から９のいずれか一項に記載の方法。
【請求項１１】
電量滴定により決定して、０．０１〜１．０質量％の臭素又はヨウ素を含み、一般式Ｌｉ１＋ｘＴＭ１−ｘＯ２（式中、ＴＭが一般式（ＩＩ）
（ＮｉａＣｏｂＭｎｃ）１−ｄＭｄ      （ＩＩ）
による組み合わせであり、
式中、
ａは、０．６〜０．９の範囲にあり、
ｂは、０．０５〜０．２の範囲にあり、
ｃは、０〜０．２の範囲にあり、及び
ｄは、０〜０．１の範囲にあり、
Ｍは、Ａｌ、Ｔｉ及びＺｒから選択され、
ａ＋ｂ＋ｃ＝１であり、
ｘは０〜０．２の範囲にある）による混合酸化物を含む電極活物質であって、光散乱によって決定して、７〜１５μｍの範囲の平均粒径（Ｄ５０）及び３０〜４０μｍの範囲の直径（Ｄ９９）を有する、電極活物質。
【請求項１２】
請求項１１に記載の電極活物質を、リチウムイオン電池において又はリチウムイオン電池の製造に使用する方法。
【国際調査報告】
2020521302.tif 000004
2020521302.tif 000005
2020521302.tif 000006